(57)【特許請求の範囲】
【請求項１】
基材層、中間層、及び該中間層に隣接するシール層をこの順に有する積層体からなる蓋材において、
該中間層は、エチレン−メタクリル酸共重合体からなる層であり、
該シール層は、ポリエチレン樹脂及び無機フィラーを含む樹脂組成物からなる層であり、
該中間層の層厚が１０〜１００μｍであり、該シール層の層厚が１〜３０μｍであり、
該中間層及び該シール層は、それぞれ１種類の樹脂からなり、
且つ、該無機フィラーの平均粒径が１〜３０μｍであることを特徴とする、上記蓋材。
【請求項２】
前記無機フィラーが、前記樹脂組成物中に１０〜６０質量％の割合で含まれることを特徴とする、請求項１に記載の蓋材。
【請求項３】
前記ポリエチレン樹脂は、メルトフローレート（ＭＦＲ：１９０℃、２.１６ｋｇ荷重）が１５〜８０ｇ／１０分である高圧法低密度ポリエチレンであることを特徴とする、請求項１または２に記載の蓋材。
【請求項４】
前記中間層とシール層とを、共押出コーティング法により基材層上に積層することを特徴とする、請求項１〜３のいずれか１項に記載の蓋材の製造方法。
【請求項５】
前記シール層を介してヒートシールされた被シール体からの剥離が、前記シール層と前記中間層との層間剥離により行われることを特徴とする、請求項１〜３のいずれか１項に記載の蓋材。
【請求項６】
請求項１〜３及び５のいずれか１項に記載の蓋材と、ポリエチレン樹脂を表面にコートしたフランジ部を有する容器とからなり、該蓋材と該容器とを、該蓋材のシール層の面が容器のフランジ部と対向するように重ね合せ、ヒートシールしてなる包装体。
【発明の詳細な説明】
【技術分野】
【０００１】
本発明は、中間層とシール層との間の層間剥離により易開封性を有する蓋材、及びそれを用いた包装体に関する。
【背景技術】
【０００２】
従来、各種の飲食料品、液体洗剤等の化成品ないし化粧品、医薬品、雑貨品、産業部材等の物品を充填包装するために、種々の形態からなる容器が開発されている。
【０００３】
そして、その容器の開口部をシールする蓋材には、内容物の品質を確実に保護する密封性、及び、消費時に容易に開封することができる易開封性すなわちイージーピール性の両方が要求される。
【０００４】
この要求を満たす蓋材として、種々の層構成からなるものが提案されており、その開封の仕組みの違いにより、幾つかのタイプが存在する。
【０００５】
その中で、層間剥離タイプの蓋材は、シール層及びそれに隣接する中間層の少なくとも２層からなるシーラントを有するものであり、この蓋材で密封された包装体の開封は、初期開封力によりシール部外周縁近傍でシール層が破壊し、次いで、シール層と中間層との間で剥離が起こり、次いで、シール部内周縁近傍でシール層が破壊することにより達成される。
【０００６】
層間剥離タイプの蓋材を開封するために要する力、すなわち剥離強度（ピール強度）は、シール層と中間層との層間接着強度によって決まり、シール層と容器の被着部との接着強度には依存しない。したがって、密封時のヒートシール条件にばらつきがあったとしても、剥離強度は一定であるため、このタイプの蓋材は、安定した易開封性を示すことができる。
【０００７】
層間剥離タイプの蓋材として、例えば特許文献１には、シーラントのシール層が、エチレン−不飽和カルボン酸（またはそのエステル）共重合体とポリエチレンまたはポリプロピレン等とのブレンドポリマーからなり、該シール層に隣接する中間層が、エチレン−不飽和カルボン酸（またはそのエステル）共重合体からなることを特徴とする蓋材が開示されている。
【０００８】
また、特許文献２には、シーラントのシール層が、ポリエチレンからなり、該シール層に隣接する中間層が、エチレン−メタクリル酸共重合体（ＥＭＡＡ）とポリプロピレンとのブレンドポリマーからなることを特徴とする蓋材が開示されている。
【０００９】
これらの特許文献に係る蓋材は、押出温度帯域が互いに異なる２種類の樹脂のブレンドポリマーからなる層を有するが、このような層は、いずれか一方の押出温度帯域に合わせると、他方の樹脂の劣化が生じるため、製膜後に異臭を発生することがある点において問題を有する。
【００１０】
また、層間剥離タイプの蓋材において、シール層を厚くすると、包装体を開封する際に必要な初期開封抵抗（強度）、すなわち、最初にシール層を破壊するために必要な力が大きくなるため、開封がスムースに進まず、易開封性が損なわれることが知られている。したがって、このタイプの蓋材においては、シール層を出来る限り薄く、数μｍ以下にする必要がある。しかしながら、シール層を形成する熱可塑性樹脂をこのような薄さで均一に成形するには、徹底した工程管理が必須であり、製造コストが大幅に増大する。
【先行技術文献】
【特許文献】
【００１１】
【特許文献１】特開平５−２１２８３５号公報
【特許文献２】特開２００２−２８３５１３公報
【発明の概要】
【発明が解決しようとする課題】
【００１２】
本発明は、上記の問題を解決し、密封性及び易開封性に優れ、且つ成形性に優れ、製造工程の自由度が高く、経済性にも優れた層間剥離タイプの蓋材、及びそれを用いた包装体を提供することを目的とする。
【課題を解決するための手段】
【００１３】
本発明者は、種々検討の結果、シール層及びそれに隣接する中間層を構成する樹脂の組み合わせを検討し、特定の種類の樹脂を組み合わせて使用し、さらに、シール層を形成する樹脂中に、無機フィラーを添加することにより、上記の目的を達成することを見出した。
【００１４】
すなわち、基材層、中間層、及び該中間層に隣接するシール層をこの順に有する積層体からなる蓋材において、該中間層は、ＥＭＡＡからなる層であり、該シール層は、ポリエチレン樹脂及び無機フィラーを含む樹脂組成物からなる層であることを特徴とする、上記蓋材、及びそれを用いた包装体が、上記の目的を達成することを見出した。
【００１５】
そして、本発明は、以下の点を特徴とする。
１．基材層、中間層、及び該中間層に隣接するシール層をこの順に有する積層体からなる蓋材において、該中間層は、ＥＭＡＡからなる層であり、該シール層は、ポリエチレン樹脂及び無機フィラーを含む樹脂組成物からなる層であることを特徴とする、上記蓋材。
２．前記中間層の層厚が１０〜１００μｍであり、前記シール層の層厚が１〜３０μｍであることを特徴とする、上記１に記載の蓋材。
３．前記無機フィラーが、平均粒径１〜３０μｍであり、前記樹脂組成物中に１０〜６０質量％の割合で含まれることを特徴とする、上記１または２に記載の蓋材。
４．前記ポリエチレン樹脂は、メルトフローレート（ＭＦＲ：１９０℃、２.１６ｋｇ荷重）が１５〜８０ｇ／１０分である高圧法低密度ポリエチレン（高圧法によって生成されるエチレンの単独重合体、以下「ＬＤＰＥ」と称する）であることを特徴とする、上記１〜３のいずれかに記載の蓋材。
５．前記中間層とシール層とが、共押出コーティング法により基材層上に積層されてなることを特徴とする、上記１〜４のいずれかに記載の蓋材。
６．前記シール層を介してヒートシールされた被シール体からの剥離が、前記シール層と前記中間層との層間剥離により行われることを特徴とする、上記１〜５のいずれかに記載の蓋材。
７．上記１〜６のいずれかに記載の蓋材と、ポリエチレン樹脂を表面にコートしたフランジ部を有する容器とからなり、該蓋材と該容器とを、該蓋材のシール層の面が容器のフランジ部と対向するように重ね合せ、ヒートシールしてなる包装体。
【発明の効果】
【００１６】
本発明の蓋材は、層間剥離タイプの蓋材であって、ポリエチレン樹脂及び無機フィラーを含む樹脂組成物からなるシール層と、ＥＭＡＡからなる中間層との組み合わせを有することを特徴とする。本発明の蓋材において、シール層は、容器の被着面と接する側の最表面、すなわち、包装体の最内層となる面を形成し、ヒートシールにより溶融して、容器の被着面と接着する層である。また、中間層は、シール層に隣接して存在し、ヒートシール時にクッションの役割を果たし、容器の被着面に凹凸がある場合であっても、隙間を生じずに、内容物を密封するための層である。
【００１７】
本発明の蓋材において、中間層及びシール層は、それぞれ１種類の樹脂からなり、押出温度帯域が異なる異種の樹脂を有意な量で含むことがない。したがって、本発明の蓋材は、成形性に優れ、異臭の発生がなく、包装用途を限定せずに、食品や医薬品等の広範囲の内容物に対して使用することができる。
【００１８】
また、本発明の蓋材の製造において、シーラントの中間層及びシール層として、特定の樹脂及び樹脂組成物の組み合わせを用い、これらを、中間層の層厚が１０〜１００μｍであり、シール層の層厚が１〜３０μｍとなるように共押出する。これにより、特定の破壊強度を有するシール層（すなわちポリエチレン樹脂及び無機フィラーを含む樹脂組成物からなる層）と、このシール層に特定の層間接着強度で結合する中間層（すなわちＥＭＡＡ層）が形成される結果、本発明の蓋材は、運搬や保管時に生じる歪みにも耐えられる高い密封性を示しながら、開封時には優れた易開封性を示す。
【００１９】
また、本発明の蓋材において、シール層は、ポリエチレン及び無機フィラーを含む樹脂組成物からなる。これにより、初期開封抵抗を増大させることなく、シール層を厚く設けることが可能となり、易開封性を損なわずに密封性を高めることができ、さらに、厳しい工程管理が不要となることから製造コストを低減することができる。
【００２０】
さらに、本発明に係る蓋材は、例えば、プラスチック成形容器のフランジ部に、蓋材をヒートシールする場合、例えば、プラスチック成形容器のフランジ部が、凸状等に突起している部分を有するシール部の場合に、蓋材をリングシールによりヒートシールしても、シール層が、突き破られることもなく、良好な密閉性と易開封性を得ることができるものである。
【００２１】
また、プラスチック成形容器のフランジ部のシール面積が小さい場合に、蓋材をリングシールによりヒートシールしても、その密閉性が不安定になることもなく、極めて良好な密閉性を有するというものである。
【００２２】
すなわち、本発明の蓋材は、ヒートシール性に優れ、その密封性を十分に満足し得るものであって、内容物の品質の保護、保存期間の延長等の要請を満たすと共に、イージーピール性に優れ、消費時に包装用袋を容易に開封することができる易開封性を有するものであり、各種のプラスチック成形容器用の蓋材として適用することができるものである。
【００２３】
さらに、本発明の蓋材において中間層を形成するＥＭＡＡは、分子鎖中にメタクリル酸由来のカルボキシル基を有するため、金属のような、樹脂との接着性に劣る物質とも、極性結合により強固に結合することができる。このため、本発明の蓋材においては、基材層として金属フィルムや蒸着フィルムを用いる場合であっても、該基材層と中間層との間に新たに接着剤層を設けたり、接着力を高めるための表面処理を行ったりする必要がなく、中間層とシール層とを、基材層上に直接、共押出コーティングにより積層することにより、高い層間密着性が得られる。
【００２４】
したがって、本発明の蓋材は、接着剤の成分が内容物中に溶出することがないため、食品や薬品等の様々な内容物の包装に広く適用することができる。
【図面の簡単な説明】
【００２５】
【図１】本発明の蓋材を構成する積層体の層構成について、その一例を示す概略的断面図である。
【図２】本発明の蓋材を構成する積層体の層構成について、その一例を示す概略的断面図である。
【図３】本発明の蓋材を使用して製造した包装体について、その一例の層構成を示す概略的断面図である。
【発明を実施するための形態】
【００２６】
上記の本発明について以下に更に詳しく説明する。
以下、本発明において使用される樹脂名は、業界において慣用されるものが用いられる。
なお、本発明において、メルトフローレイト（ＭＦＲ）とは、ＪＩＳ Ｋ６９２２に準拠した手法から測定したものであり、特に記載のない限り、１９０℃、２.１６ｋｇ荷重で測定した数値である。
【００２７】
また、本発明において、密度は、ＪＩＳ Ｋ７１１２に準拠した手法から測定したものである。
【００２８】
＜Ｉ＞ 蓋材を構成する積層体及びこれを用いて製造した包装体の層構成
図１は、本発明の蓋材を構成する積層体の層構成についてその一例を示す概略的断面図である。
図１に示されるように、本発明の蓋材を構成する積層体は、シーラント１と基材層４とからなり、シーラント１は、ポリエチレン樹脂及び無機フィラーを含む樹脂組成物からなるシール層２と、ＥＭＡＡからなる中間層３とからなる構成を基本とする。本発明の蓋材を用いて容器を密封するには、シール層２の側の接着面Ｐを、容器の被着面と対向するように重ね合せ、ヒートシールする。
【００２９】
別の態様において、図２に示されるように、本発明の蓋材を構成する積層体は、基材層４として、紙や樹脂フィルム等からなる基材フィルム４ａと、アルミニウム箔等からなるガスバリア性フィルム４ｂとを有する多層積層フィルムを用いることもできる。
【００３０】
図３は、本発明の蓋材を使用して製造した包装体について、その一例の層構成を示す概略的断面図である。
図３に示されるように、本発明の蓋材Ａのシール層２の側の接着面Ｐを、内容物１２を充填した容器１１の開口部のフランジ部１３の被着面Ｑに対向させて重ね合せ、ヒートシールすることにより密封し、本発明の包装体Ｂを製造する。フランジ部１３の被着面Ｑは、ポリエチレン樹脂でコートされており、シール層２を形成するポリエチレン樹脂と融着して、優れたシール安定性及び夾雑物シール性を示す。
【００３１】
＜II＞ 基材層
本発明において、基材層としては、包装用途に応じて、蓋材として必要な強度、シール時の耐熱性、デッドホールド性、フラット性等を保持する任意の基材を使用することができる。本発明において好適に使用される基材の例としては、模造紙、クレイコート紙、クラフト紙、板紙、合成紙等の各種の紙、ポリエステル系樹脂フィルム、ポリアミド系樹脂フィルム、ポリオレフィン系樹脂フィルム等の各種樹脂フィルム、金属酸化物等の蒸着層を有する蒸着フィルム、アルミニウム箔等の金属フィルム、その他種々のバリア性フィルム、遮光性フィルム、及び、これらをラミネートした多層積層フィルムが挙げられる。フィルムのラミネートは、任意の方法により行うことができる。
【００３２】
基材層の層厚は、包装用途に応じて、当業者が適宜に決定することができる。
また、基材層の中間層積層面には、所望に応じて、コロナ放電処理、薬品処理、オゾン処理等の種々の表面処理を施したり、アンカーコート剤や接着剤をコーティングすればよい。
さらに、基材層の中間層積層面と反対側の表面には、所望に応じてさらなる層、例えば、文字、絵柄等の任意の印刷絵柄層やこれを保護する表面保護層を設けることができる。
【００３３】
＜III＞ 中間層
本発明の蓋材において、中間層は、蓋材をヒートシールする際に、被着面の凹凸に追随して、密封性を補うクッション層としての機能を果たすと同時に、隣接して積層されるシール層と基材層との接着層としても機能する。
【００３４】
本発明において、中間層はＥＭＡＡからなる層である。好適に用いられるＥＭＡＡとしては、ＭＦＲが２〜３０ｇ／１０分、より好ましくは６〜１５ｇ／１０分のものである。ＭＦＲが２ｇ／１０分より小さいと、シール層との共押出ができない。また３０ｇ／１０分より大きいと、ネックインが大きくなり、狭幅及び偏肉が発生し易い。特にＭＦＲが６〜１５ｇ／１０分のＥＭＡＡを、シール層を形成する樹脂組成物と共押出することにより、中間層とシール層とは、好適な接着強度で積層され、優れた易開封性が得られる。
【００３５】
ＥＭＡＡ中のエチレン由来の構造単位及びメタクリル酸由来の構造単位の割合は、基材層の種類や蓋材の用途に応じて、当業者が任意に決定することができる。メタクリル酸由来の構造単位の割合が多く、この構造単位中に含まれるカルボキシル基の数が多いほど、極性が高まるため、金属との接着強度が高まる。また、エチレン由来の構造単位の割合が多いほど、樹脂の臭気が抑えられる。
【００３６】
本発明の蓋材において、中間層の層厚は、好ましくは１０〜１００μｍ、より好ましくは２５〜６０μｍである。中間層の層厚が１０μｍ未満では、被着面の凹凸、例えば紙製容器の糊代を張り合わせてできた繋ぎ目等に追随することができず、クッション層として機能しない。一方、層厚が１００μｍを超えると、均一な膜厚で製膜することが困難になる。
【００３７】
＜IV＞ シール層
本発明の蓋材において、シール層は、容器の被着面と接する側の最表面、すなわち、包装体の最内層となる面を形成する層であり、ヒートシールにより溶融して、容器の被着面にコートされたポリエチレン樹脂層と接着する。
本発明において、シール層は、ポリエチレン樹脂及び無機フィラーを含む樹脂組成物からなる。
【００３８】
ポリエチレン樹脂としては、任意のポリエチレン、例えば低密度、中密度または高密度ポリエチレンが使用でき、またホモポリマー、コポリマーまたはグラフトポリマー等を使用できるが、好適には、密度が０.９００〜０.９３０g/cm3の低密度ポリエチレン、特に、ＭＦＲが１５〜８０ｇ／１０分、より好ましくは１５〜４０ｇ／１０分のＬＤＰＥが使用される。
【００３９】
このＬＤＰＥを用いることにより、容器の被着面との高く安定したシール強度、及び、中間層との好適な剥離強度が得られる。ＬＤＰＥのＭＦＲが１５ｇ／１０分未満であると、シール層の破壊強度が高まるため、包装体を開封する際に必要な初期開封抵抗、すなわち、最初にシール層を破壊するために必要な力が大きく、易開封性が損なわれる。一方、ＬＤＰＥのＭＦＲが８０ｇ／１０分より大きいと、製膜性に劣る。
【００４０】
無機フィラーとしては、酸化チタン、チタン酸カリウム、硫酸バリウム、酸化亜鉛、亜鉛華、アルミ粉、アルミナ、水酸化アルミニウム、酸化マグネシウム、水酸化マグネシウム、窒化ホウ素、二硫化モリブデン、三酸化アンチモン、酸化セリウム、重質炭酸カルシウム、軽質炭酸カルシウム、天然シリカ、合成シリカ、ガラス、シラス、カオリン、クレー、タルク、マイカ、ウォラストナイト、セピオライト、フェライト、ゾノライト、モンモリオナイト、ハイドロタルサイト、ゼオライト、タングステン、ステンレス、鉛粉、鉄粉、テフロン粉、黒鉛、木炭、竹炭、活性炭、活性白土、樹脂バルーン、炭素繊維、カテキン等を挙げることができ、当業者が各フィラーの機能等に応じて、適宜に選択することができる。
【００４１】
上記無機フィラーの形状は、特に限定されず、球状、棒状、針状、平板状、数珠状、中空状、及びこれらの組み合わせのいずれであってもよい。
本発明に係る無機フィラーとしては、上記に挙げた中でも、剥離性、封緘強度のバラツキ抑制の観点から、球状が好ましい。
【００４２】
また、無機フィラーの平均粒径としては、剥離性、製膜性の観点から、好ましくは１〜３０μｍ、より好ましくは５〜１５μｍである。無機フィラーの平均粒径が１μｍ未満の場合は、易剥離効果が無くなり、また３０μｍより大きい場合は、フィルム厚さより大きくなり、製膜性に悪影響を与える。なお、本発明において、無機フィラーの平均粒径は、レーザー回折散乱法により測定した粒度分布における積算値５０％での粒径である。
【００４３】
また、シール層を形成する樹脂組成物中に、無機フィラーは、１０〜６０質量％、より好ましくは１５〜５０質量％、より好ましくは１５〜３０質量％の割合で配合される。無機フィラーの配合割合が、１０質量％未満であると、シール層を厚くすることにより生じる初期開封抵抗の増大を抑制する効果が十分に得られない。逆に６０質量％より多いと、十分なシール強度が得られない。
上記無機フィラーは、ミキサーやブレンダーを用いて、ポリエチレン樹脂中に、容易に、均一に分散することができる。
【００４４】
本発明の蓋材において、シール層の層厚は、１〜３０μｍの範囲、例えば１〜２０μｍの範囲、好ましくは３μｍ以上、より好ましくは５μｍ以上の範囲である。シール層の層厚が1μｍより薄いと、均質に製膜することが困難であり、また、シール層として十分な密封性を提供することができない。３０μｍより厚いと、無機フィラーを配合しても、初期開封抵抗が大きくなり過ぎて、易開封性が損なわれる。
【００４５】
さらに、シール層が３μｍより薄いと、無機フィラーを含まない場合であっても、初期開封抵抗は手で容易に開封できる範囲に抑えられるが、製膜のために厳しい工程管理が必須であり、製造コストが大幅に増大する。また、線シール突起フランジを有する容器へのシールが不安定となること等の理由から好ましくない。
【００４６】
また、本発明において、シール層の層厚を５μｍ以上の厚さに設けることも可能である。このような層厚のシール層は、厳しい工程管理を必要とせずに安定して製膜することができ、さらに、高い密封性を提供することができる。
【００４７】
＜Ｖ＞ 蓋材を構成する積層体の製造
本発明の蓋材を構成する積層体の製造において、中間層とシール層とからなるシーラントは、各層の材料となる樹脂及び樹脂組成物を、Ｔダイ共押出機あるいは共押出インフレーション製膜機等を使用し、共押出することにより製膜される。ここで、中間層とシール層とからなる共押出フィルムを製膜し、これを、基材層を形成するフィルムとドライラミネートすることにより、本発明の蓋材を構成する積層体を製造することができる。
【００４８】
また、基材層が樹脂フィルムからなる場合は、基材層、中間層及びシール層の３層を共押出により製膜することもできる。
また、基材層を形成するフィルム上に、中間層とシール層とを直接、共押出コーティング法により積層して、該積層体を製造してもよい。
【００４９】
本発明においては、中間層が、紙や金属と強く安定に結合し得るＥＭＡＡからなるため、基材層が、紙である場合、または、アルミニウム箔等の金属フィルムや、金属または無機酸化物の蒸着フィルム等からなるバリアフィルムを含む場合であっても、中間層及びシール層を、基材層上に直接、共押出コーティングにより積層することができる。ここで、基材層と中間層との間に新たに接着剤層を設けたり、接着力を高めるための表面処理を行ったりする必要はない。
【００５０】
＜VI＞ 蓋材及び包装体の製造
本発明の蓋材は、上記のようにして得られた積層体を、容器の開口部周辺に設けられたフランジ部の形状に合わせて打ち抜くことにより製造される。
【００５１】
実際の製造においては、容器の開口部の形状に合わせて予め打ち抜かれた枚葉の蓋材として製造されるほか、巻き取り状の蓋材を充填シール装置に供給して、内容物が充填された容器の開口部周縁のフランジ部にヒートシールした後、インラインで個々の形状に打ち抜く方法で製造される場合も多く、いずれの方法でも製造できる。
【００５２】
本発明の包装体は、上記蓋材のシール層の面を、内容物を充填した容器のフランジ部と対向するように重ね合せ、ヒートシールすることにより製造することができる。ここで、容器のフランジ部は、ポリエチレン樹脂でコートされている。
本発明の包装体中に封入される内容物としては、各種の飲食料品、液体洗剤等の化成品ないし化粧品、医薬品、雑貨品、産業部材等が挙げられるが、これらに限定されない。
【００５３】
また、上記容器としては、その目的、用途等により、各種の角型、丸型、角錐型、円錐型等の種々の形状からなる容器を使用することができ、また、フランジ部の被着面がポリエチレン樹脂でコートされているものであれば、それ以外の部分はいかなる材料からなるものであってもよい。
なお、本発明において、蓋材と容器とのヒートシールの方法としては、例えば、バーシール、回転ロールシール、ベルトシール、インパルスシール、高周波シール、超音波シール等の公知の方法で行うことができる。
【００５４】
次に、本発明について下記に具体例を例示して更に詳しく説明する。
【実施例】
【００５５】
［実施例１］
クレイコート紙とアルミニウム箔とを、ＭＦＲ８ｇ／１０分、融点１０５℃のＬＤＰＥを介するサンドイッチラミネート法によりラミネートし、基材フィルムを得た。
【００５６】
次いで、上記で得られた基材フィルムのアルミニウム箔側の面に、ポリウレタン系アンカーコート剤をグラビアロールコート法でコーティングし、アンカーコート剤層を形成した。
【００５７】
一方、ＭＦＲ４５ｇ／１０分、融点１０５℃のＬＤＰＥ７０質量部と、無機フィラー含有マスターバッチ（ＭＦＲ４５ｇ／１０分、融点１０５℃のＬＤＰＥ中、天然シリカ（平均粒径５μｍ）含有量４０質量％）３０質量部とを混合し、シール層を構成する樹脂組成物を調製した。樹脂組成物中の天然シリカ含有量は１２質量％であった。
【００５８】
次いで、上記で得られた基材フィルム上のアンカーコート剤層の面に、中間層を形成するＭＦＲ９ｇ／１０分、融点９９℃のＥＭＡＡ（三井デュポン・ポリケミカル社製ニュクレル（Ｒ） Ｎ０９０８Ｎ）と、シール層を形成する上記樹脂組成物とを、層厚が、中間層４０μｍ及びシール層１０μｍとなるように、共押出コーティングにより積層し、本発明の蓋材を構成する積層体を製造した。中間層の押出し温度２８０℃、シール層の押出し温度２５０℃、及びダイス温度２６０℃とし、押出しのラインスピードは８０ｍ／分とした。
【００５９】
得られた積層体の層構成は、以下のとおりであった：クレイコート紙（坪量１１０ｇ／ｍ2）／ＬＤＰＥ層（層厚１０μｍ）／アルミニウム箔（厚さ９μｍ）／アンカーコート剤層（乾燥状態の層厚１μｍ）／中間層（層厚４０μｍ）／シール層（層厚１０μｍ）。
【００６０】
次いで、この積層体を、直径１００ｍｍの円形であって、外周の一部につまみ片を設けた形状で打ち抜いて、本発明の蓋材を製造した。
【００６１】
得られた蓋材と、厚み２０μｍのＬＤＰＥを最内面にコートした紙カップ（２００ｃｃ、直径８２ｍｍ）とを用意し、蓋材のシール層の面が、容器の開口部周縁のフランジ部と対向するように重ね合せ、リングシーラーを用いて、シール温度１６０℃、圧力１００ｋＰａ、時間１秒の条件でヒートシールして、包装体を製造した。
【００６２】
［実施例２］
実施例１と同様にして、クレイコート紙／ＬＤＰＥ層／アルミニウム箔の層構成を有する基材フィルムを得た。
【００６３】
一方、ＭＦＲ５５ｇ／１０分、融点１０５℃のＬＤＰＥ２０質量部と、無機フィラー含有マスターバッチ（ＭＦＲ５５ｇ／１０分、融点１０５℃のＬＤＰＥ中、天然シリカ（平均粒径１０μｍ）含有量４５質量％）８０質量部とを混合し、シール層を構成する樹脂組成物を調製した。樹脂組成物中の天然シリカ含有量は３６質量％であった。
【００６４】
次いで、上記で得られた基材フィルム上のアルミニウム箔の面に直接、中間層を形成するＭＦＲ９ｇ／１０分、融点９９℃のＥＭＡＡ（三井デュポン・ポリケミカル社製ニュクレル（Ｒ） Ｎ０９０８Ｎ）と、シール層を形成する上記樹脂組成物とを、層厚が、中間層３０μｍ及びシール層８μｍとなるように、共押出コーティングにより積層し、本発明の蓋材を構成する積層体を製造した。中間層の押出し温度２８０℃、シール層の押出し温度２５０℃、及びダイス温度２６０℃とし、押出しのラインスピードは８０ｍ／分とした。
【００６５】
得られた積層体の層構成は、以下のとおりであった：クレイコート紙（坪量１１０ｇ／ｍ2）／ＬＤＰＥ層（層厚１０μｍ）／アルミニウム箔（厚さ９μｍ）／中間層（層厚３０μｍ）／シール層（層厚８μｍ）。
次いで、この積層体を用いて、実施例１と同様にして、本発明の蓋材及び包装体を製造した。
【００６６】
［実施例３］
実施例１と同様にして、クレイコート紙／ＬＤＰＥ層／アルミニウム箔の層構成を有する基材フィルムを得た。
【００６７】
一方、ＭＦＲ２０ｇ／１０分、融点１０６℃のＬＤＰＥ７０質量部と、無機フィラー含有マスターバッチ（ＭＦＲ２０ｇ／１０分、融点１０６℃のＬＤＰＥ中、天然シリカ（平均粒径５μｍ）含有量４０質量％）３０質量部とを混合し、シール層を構成する樹脂組成物を調製した。樹脂組成物中の天然シリカ含有量は１２質量％であった。
【００６８】
次いで、上記で得られた基材フィルム上のアルミニウム箔の面に直接、中間層を形成するＭＦＲ９ｇ／１０分、融点９９℃のＥＭＡＡ（三井デュポン・ポリケミカル社製ニュクレル（Ｒ） Ｎ０９０８Ｎ）と、シール層を形成する上記樹脂組成物とを、層厚が、中間層３５μｍ及びシール層１０μｍとなるように、共押出コーティングにより積層し、本発明の蓋材を構成する積層体を製造した。中間層の押出し温度２８０℃、シール層の押出し温度２５０℃、及びダイス温度２６０℃とし、押出しのラインスピードは８０ｍ／分とした。
【００６９】
得られた積層体の層構成は、以下のとおりであった：クレイコート紙（坪量１１０ｇ／ｍ2）／ＬＤＰＥ層（層厚１０μｍ）／アルミニウム箔（厚さ９μｍ）／中間層（層厚３５μｍ）／シール層（層厚１０μｍ）。
次いで、この積層体を用いて、実施例１と同様にして、本発明の蓋材及び包装体を製造した。
【００７０】
［実施例４］
実施例１と同様にして、クレイコート紙／ＬＤＰＥ層／アルミニウム箔の層構成を有する基材フィルムを得た。
【００７１】
一方、ＭＦＲ５５ｇ／１０分、融点１０５℃のＬＤＰＥ７０質量部と、無機フィラー含有マスターバッチ（ＭＦＲ５５ｇ／１０分、融点１０５℃のＬＤＰＥ中、炭酸カルシウム（平均粒径３０μｍ）含有量４０質量％）３０質量部とを混合し、シール層を構成する樹脂組成物を調製した。樹脂組成物中の炭酸カルシウム含有量は１２質量％であった。
【００７２】
次いで、上記で得られた基材フィルム上のアルミニウム箔の面に直接、中間層を形成するＭＦＲ９ｇ／１０分、融点９９℃のＥＭＡＡ（三井デュポン・ポリケミカル社製ニュクレル（Ｒ） Ｎ０９０８Ｎ）と、シール層を形成する上記樹脂組成物とを、層厚が、中間層３０μｍ及びシール層８μｍとなるように、共押出コーティングにより積層し、本発明の蓋材を構成する積層体を製造した。中間層の押出し温度２８０℃、シール層の押出し温度２５０℃、及びダイス温度２６０℃とし、押出しのラインスピードは８０ｍ／分とした。
【００７３】
得られた積層体の層構成は、以下のとおりであった：クレイコート紙（坪量１１０ｇ／ｍ2）／ＬＤＰＥ層（層厚１０μｍ）／アルミニウム箔（厚さ９μｍ）／中間層（層厚３０μｍ）／シール層（層厚８μｍ）。
次いで、この積層体を用いて、実施例１と同様にして、本発明の蓋材及び包装体を製造した。
【００７４】
［実施例５］
実施例１と同様にして、クレイコート紙／ＬＤＰＥ層／アルミニウム箔の層構成を有する基材フィルムを得た。
【００７５】
一方、ＭＦＲ５５ｇ／１０分、融点１０５℃のＬＤＰＥ７０質量部と、無機フィラー含有マスターバッチ（ＭＦＲ５５ｇ／１０分、融点１０５℃のＬＤＰＥ中、天然シリカ（平均粒径１０μｍ）含有量５０質量％）３０質量部とを混合し、シール層を構成する樹脂組成物を調製した。樹脂組成物中の天然シリカ含有量は１５質量％であった。
【００７６】
次いで、上記で得られた基材フィルム上のアルミニウム箔の面に直接、中間層を形成するＭＦＲ９ｇ／１０分、融点９９℃のＥＭＡＡ（三井デュポン・ポリケミカル社製ニュクレル（Ｒ） Ｎ０９０８Ｎ）と、シール層を形成する上記樹脂組成物とを、層厚が、中間層３０μｍ及びシール層８μｍとなるように、共押出コーティングにより積層し、本発明の蓋材を構成する積層体を製造した。中間層の押出し温度２８０℃、シール層の押出し温度２５０℃、及びダイス温度２６０℃とし、押出しのラインスピードは８０ｍ／分とした。
【００７７】
得られた積層体の層構成は、以下のとおりであった：クレイコート紙（坪量１１０ｇ／ｍ2）／ＬＤＰＥ層（層厚１０μｍ）／アルミニウム箔（厚さ９μｍ）／中間層（層厚３０μｍ）／シール層（層厚８μｍ）。
【００７８】
次いで、この積層体を用いて、実施例１と同様にして、本発明の蓋材及び包装体を製造した。
【００７９】
［実施例６］
実施例１と同様にして、クレイコート紙／ＬＤＰＥ層／アルミニウム箔の層構成を有する基材フィルムを得た。
【００８０】
一方、ＭＦＲ５５ｇ／１０分、融点１０５℃のＬＤＰＥ３０質量部と、無機フィラー含有マスターバッチ（ＭＦＲ５５ｇ／１０分、融点１０５℃のＬＤＰＥ中、天然シリカ（平均粒径２０μｍ）含有量３０質量％）７０質量部とを混合し、シール層を構成する樹脂組成物を調製した。樹脂組成物中の天然シリカ含有量は２１質量％であった。
【００８１】
次いで、上記で得られた基材フィルム上のアルミニウム箔の面に直接、中間層を形成するＭＦＲ９ｇ／１０分、融点９９℃のＥＭＡＡ（三井デュポン・ポリケミカル社製ニュクレル（Ｒ） Ｎ０９０８Ｎ）と、シール層を形成する上記樹脂組成物とを、層厚が、中間層３０μｍ及びシール層８μｍとなるように、共押出コーティングにより積層し、本発明の蓋材を構成する積層体を製造した。中間層の押出し温度２８０℃、シール層の押出し温度２５０℃、及びダイス温度２６０℃とし、押出しのラインスピードは８０ｍ／分とした。
【００８２】
得られた積層体の層構成は、以下のとおりであった：クレイコート紙（坪量１１０ｇ／ｍ2）／ＬＤＰＥ層（層厚１０μｍ）／アルミニウム箔（厚さ９μｍ）／中間層（層厚３０μｍ）／シール層（層厚８μｍ）。
次いで、この積層体を用いて、実施例１と同様にして、本発明の蓋材及び包装体を製造した。
【００８３】
［実施例７］
実施例１と同様にして、クレイコート紙／ＬＤＰＥ層／アルミニウム箔の層構成を有する基材フィルムを得た。
【００８４】
一方、ＭＦＲ５５ｇ／１０分、融点１０５℃のＬＤＰＥ５０質量部と、無機フィラー含有マスターバッチ（ＭＦＲ５５ｇ／１０分、融点１０５℃のＬＤＰＥ中、天然シリカ（平均粒径１０μｍ）含有量４０質量％）５０質量部とを混合し、シール層を構成する樹脂組成物を調製した。樹脂組成物中の天然シリカ含有量は２０質量％であった。
【００８５】
次いで、上記で得られた基材フィルム上のアルミニウム箔の面に直接、中間層を形成するＭＦＲ９ｇ／１０分、融点９９℃のＥＭＡＡ（三井デュポン・ポリケミカル社製ニュクレル（Ｒ） Ｎ０９０８Ｎ）と、シール層を形成する上記樹脂組成物とを、層厚が、中間層６０μｍ及びシール層８μｍとなるように、共押出コーティングにより積層し、本発明の蓋材を構成する積層体を製造した。中間層の押出し温度２８０℃、シール層の押出し温度２５０℃、及びダイス温度２６０℃とし、押出しのラインスピードは８０ｍ／分とした。
【００８６】
得られた積層体の層構成は、以下のとおりであった：クレイコート紙（坪量１１０ｇ／ｍ2）／ＬＤＰＥ層（層厚１０μｍ）／アルミニウム箔（厚さ９μｍ）／中間層（層厚３０μｍ）／シール層（層厚８μｍ）。
次いで、この積層体を用いて、実施例１と同様にして、本発明の蓋材及び包装体を製造した。
【００８７】
［比較例１］
シール層が天然シリカを含まず、ＭＦＲ５５ｇ／１０分、融点１０５℃のＬＤＰＥのみからなる以外は、実施例２と同様にして、クレイコート紙（坪量１１０ｇ／ｍ2）／ＬＤＰＥ層（層厚１０μｍ）／アルミニウム箔（厚さ９μｍ）／中間層（層厚３０μｍ）／シール層（層厚８μｍ）、の層構成を有する積層体を得た。
次いで、この積層体を用いて、実施例１と同様にして、蓋材及び包装体を製造した。
【００８８】
［比較例２］
樹脂組成物中のＬＤＰＥとして、ＭＦＲ２０ｇ／１０分、融点１０６℃のＬＤＰＥの代わりに、ＭＦＲ４ｇ／１０分、融点１１０℃のＬＤＰＥを用いる以外は、実施例３と同様にして、クレイコート紙（坪量１１０ｇ／ｍ2）／ＬＤＰＥ層（層厚１０μｍ）／アルミニウム箔（厚さ９μｍ）／中間層（層厚３５μｍ）／シール層（層厚１０μｍ）、の層構成を有する積層体を得た。
次いで、この積層体を用いて、実施例１と同様にして、蓋材及び包装体を製造した。
【００８９】
［比較例３］
平均粒径５μｍの天然シリカの代わりに、平均粒径４０μｍの天然シリカを使用する以外は、実施例３と同様にして、クレイコート紙（坪量１１０ｇ／ｍ2）／ＬＤＰＥ層（層厚１０μｍ）／アルミニウム箔（厚さ９μｍ）／中間層（層厚３５μｍ）／シール層（層厚１０μｍ）、の層構成にて製膜を行った。製膜時に膜割れが生じた。
【００９０】
［評価］
実施例１〜７及び比較例１〜３で得られた包装体について、易開封性、開封感、開封外観を以下の基準により評価した。結果を表１に示す。
（易開封性の評価）
ＪＩＳ  Ｚ０２３８に定められる容器の破裂強さ試験に従って、破裂時（ヒートシール部が開封し、空気漏れが起きる）の圧力（単位ｋＰａ）を測定した。
（開封感・開封外観の評価）
各包装体について、開封時の感触を判定し、開封後のシール部の外観を目視で評価した。
【００９１】
【表１】
0005994260.tif 000002
【００９２】
表１に示した結果から明らかなように、実施例１〜７の積層体は、適度な密封性及び良好な易開封性を示した。また、剥離後は、シール層／中間層間の剥離による美麗な剥離面が得られた。
【００９３】
これに対し、比較例１の積層体は、シール層が厚く且つ無機フィラーを含まないため、開けにくく、蓋材が破れて開口部に残った。また、比較例２の積層体は、シール層を形成するＬＤＰＥのＭＦＲが大きいため、シール層の破壊がスムースに進まず、開封に大きな力を要した。また、比較例３の積層体は、シール層に含まれる無機フィラーの平均粒径が大きいため、製膜時に膜割れが生じた。
【符号の説明】
【００９４】
１．シーラント
２．シール層
３．中間層
４．基材層
４ａ．基材フィルム
４ｂ．ガスバリア性フィルム
１１．容器
１２．内容物
１３．フランジ部
Ａ、Ａ1．蓋材
Ｂ．包装体
Ｐ．蓋材の接着面
Ｑ．フランジ部の被着面
【図１】
0005994260.tif 000003
【図２】
0005994260.tif 000004
【図３】
0005994260.tif 000005